СПОСОБ ПОЛУЧЕНИЯ ТЕРМИЧЕСКИ СТАБИЛЬНОГО НОСИТЕЛЯ ДЛЯ КАТАЛИЗАТОРА СЖИГАНИЯ МОНОТОПЛИВА

11
18
3
1. Способ получения термически стабильного носителя на основе алюминия, содержащего алюминаты лантана, для катализатора сжигания монотоплива, включающий пропитку гранул алюмооксидного носителя с последующей сушкой и прокаливанием, отличающийся тем, что перед циклом пропитки, сушки и прокаливания осуществляют предварительное прокаливание гранул активного оксида алюминия при температуре 550°C-900°C, пропитку осуществляют раствором нитрата лантана с концентрацией 140-200 г/л с добавлением органической кислоты концентрацией 0,5-20,0 мас.%, прокаливание осуществляют при температуре 450°C-500°C, цикл пропитки, сушки и прокаливания осуществляют дважды, после завершения которого проводят заключительный обжиг при температуре 850°C-1400°C, а готовый носитель содержит фазы гексаалюмината лантана LaAlO и алюмината лантана LaAlO в соотношении от 0 до 1,0.
2. Способ по п. 1, отличающийся тем, что в качестве органической кислоты используют уксусную кислоту.
3. Способ по п. 1, отличающийся тем, что применяют формованные гранулы активного оксида алюминия размером 0,2-3,5 мм.
4. Способ по п. 1, отличающийся тем, что содержание лантана в готовом носителе в пересчете на оксид лантана составляет 9,0-14,0 мас.%.